(57)【要約】      （修正有）【課題】押出機による共押出を行った場合に粘着層を基材層上に延展不足を生じることなく積層可能であり、保護フィルムと貼付けた際にフィルムとの接触面積が小さいプリズムシート等の被覆体に使用可能である粘着剤の提供。【解決手段】スチレン成分が５〜１５重量％であり、スチレン系重合体ブロックとオレフィン系重合体ブロックとのブロック共重合体、スチレン系重合体ブロックとスチレンとオレフィンのとのランダム共重合体ブロックとのブロック共重合体、及びまたはこれらの水素添加物を主成分としてなるスチレン系エラストマー１００重量部に対して、粘着付与樹脂２重量部以上、１０重量部未満、ポリオレフィン系樹脂２重量部以上、１０重量部未満を含む樹脂組成物からなることを特徴する粘着性樹脂組成物。【選択図】なし【特許請求の範囲】
【請求項１】
スチレン成分が５〜１５重量％であり、スチレン系重合体ブロックとオレフィン系重合体ブロックとのブロック共重合体、スチレン系重合体ブロックとスチレンとオレフィンのとのランダム共重合体ブロックとのブロック共重合体、及びまたはこれらの水素添加物を主成分としてなるスチレン系エラストマー１００重量部に対して、粘着付与樹脂２重量部以上、１０重量部未満、ポリオレフィン系樹脂２重量部以上、１０重量部未満を含む樹脂組成物からなることを特徴する粘着性樹脂組成物。
【請求項２】
請求項１に記載の粘着性樹脂組成物を、ポリプロピレン系樹脂を主成分とする基材層の片面に積層されてなることを特徴とする粘着フィルム。
【請求項３】
ポリプロピレン系樹脂を主成分とする基材層の粘着性樹脂組成物からなる粘着層とは反対面に離型層とが積層されてなることを特徴とする請求項２に記載の粘着フィルム。
【請求項４】
ポリプロピレン系樹脂を主成分とする基材層、粘着性樹脂組成物からなる粘着層、離型層とが共押出により積層されてなることを特徴とする請求項３に記載の粘着フィルム。
【請求項５】
前記粘着層中のスチレン系エラストマーの２３０℃・２．１６Ｋｇｆにおけるメルトフローレート（ＭＦＲ）が０．５〜１０ｇ／１０分である請求項２〜４に記載の粘着フィルム。
【請求項６】
前記基材層中のポリプロピレン系樹脂の２３０℃・２．１６Ｋｇｆにおけるメルトフローレート（ＭＦＲ）が１．０〜１５ｇ／１０分である請求項２〜５に記載の粘着フィルム。
【請求項７】
プリズムシート被覆用である請求項２〜６に記載の粘着フィルム。
【請求項８】
自己粘着性である請求項２〜７に記載の粘着フィルム。
【発明の詳細な説明】
【技術分野】
【０００１】
本発明は粘着剤及び粘着フィルムに関する。本発明の粘着剤は、特に光学用途に用いられているプリズムシートのプリズム型のレンズ部の外表面を保護するための粘着フィルムに好適にもちいることができる。
また、合成樹脂板（例えば建築資材用）、ステンレス板（例えば、建築資材用）、アルミ板、化粧合板、鋼板、ガラス板、家電製品、精密機械および、製造時の自動車ボディーの表面を保護するため、物品を積み重ねたり、保管したり、輸送したり、製造工程で搬送する際の傷付きから保護するため、ならびに、物品を二次加工する（たとえば、曲げ加工やプレス加工）際の傷付きから保護する場合にも好適に用いることができる。
【背景技術】
【０００２】
従来から、被覆体の表面保護を目的とした粘着フィルムは、建築資材や電気、電子製品、自動車等の加工、保管、輸送時にもちいられており、このような粘着フィルムは、良好な粘着性を有するとともに、使用後は、各表面を粘着剤で汚染することなく容易に引き剥がすことができなければならない。
この種の粘着フィルムは、基材となる層に粘着層を積層することにより構成される。粘着フィルムの製造方法としては、例えば合成樹脂等から構成される基材層に、溶液状の粘着剤を塗工する方法、基材層、粘着層を複数の押出機から溶融押出しし、Ｔダイ等を用いて共押出製膜する方法等があげられる。これらの中でもＴダイ法による共押出製膜がコスト、品質上の面から優位である。
【０００３】
共押出製膜を行う際に、粘着層に使用される有用な樹脂として、熱可塑性エラストマーの一つであるスチレン系エラストマーが挙げられる。スチレン系エラストマーは、フィルムを製膜する際にポリオレフィン系樹脂からなる基材層に対する粘着層の投錨力が優れているのみならず、粘着付与剤の添加により粘着力の制御が容易である等の利点を有する（特許文献１）。
【０００４】
ところで、上記した被覆体は近年、その多様化により、被覆面が平滑なものだけでなく表面凹凸を有するものも多数見受けられる。表面凹凸を有する被覆体としては、例えば光学部材に用いられているプリズムシートのプリズム型のレンズ部等が挙げられるプリズムシートのような表面凹凸を有する被覆体に対して、使用上充分な粘着力を発現させる必要がある。
そのためには、接触面積が小さくても粘着力が得られるように粘着層の粘着力を高くする、もしくは粘着層を軟らかくすることにより被覆体の表面凹凸を粘着層に食込ませて接触面積を大きくすることにより粘着力を得る等が考えられる。
【０００５】
粘着層の自己粘着性の向上を計るには、粘着剤に適したスチレン系エラストマーに粘着付与樹脂を添加することで可能である（例えば、特許文献１等参照。）が、スチレン系エラストマーに粘着付与樹脂を過剰に添加することにより構成される粘着層を基材層に押出機により共押出で積層する場合、粘着層の溶融粘度が低下し、基材層に対し延展され難く、時間がかかるという問題が生じる。また、フィードブロック法で積層する場合、粘着層が基材層に延展された後も、基材層よりも粘着層の溶融粘度が低いため、徐々にフィルム幅方向の端部で粘着層の廻り込みが発生し端部が粘着層のみとなることで、フィルム端部が製膜機に粘着する等のトラブルの原因となることもある。
また、スチレン系エラストマーに粘着付与剤を添加することによりプリズムシートに対して使用上必要な自己粘着力を発現させることができる（例えば、特許文献２等参照。）が、スチレン系エラストマーに粘着付与剤を添加するだけでは、フィルムをロール状態としその後フィルムを繰出す際に必ずしも繰出し性が良好ではない。
【先行技術文献】
【特許文献】
【０００６】
【特許文献１】特開平１０−１５１６５６号公報
【特許文献２】特開２００７−３３２３２９号公報
【発明の概要】
【発明が解決しようとする課題】
【０００７】
本発明が解決しようとする課題は、粘着フィルムを製造する際、粘着剤及び基材層用樹脂を押出機により共押出を行った場合に、粘着剤を基材層上に延展不足を生じることなく積層することが可能であり、かつフィルムロール状でのブロッキングが少なく、例えば、粘着フィルムとの接触面積が小さいプリズムシートなどの被着体に使用に好適な粘着フィルムのための粘着剤及びそのような粘着フィルムを提供することにある。
【課題を解決するための手段】
【０００８】
本発明者らは、鋭意検討した結果、粘着剤を構成する樹脂組成を所定の範囲とすることで上記の課題を解消できることを見出し、本発明に到達したものである。
即ち、本発明は
スチレン成分が５〜１５重量％であり、スチレン系重合体ブロックとオレフィン系重合体ブロックとのブロック共重合体、スチレン系重合体ブロックとスチレンとオレフィンのとのランダム共重合体ブロックとのブロック共重合体、及びまたはこれらの水素添加物を主成分としてなるスチレン系エラストマー１００重量部に対して、粘着付与樹脂２重量部以上、１０重量部未満、ポリオレフィン系樹脂２重量部以上、１０重量部未満を含む樹脂組成物からなることを特徴する粘着性樹脂組成物であり、特にポリオレフィン系樹脂の含有量に特徴がある。
【０００９】
本発明によれば、粘着フィルムを製造する際、粘着剤及び基材層用樹脂を押出機による共押出を行われた場合でも粘着剤を基材層上に延展不足を生じることなく積層した粘着フィルムを得ることができる。
さらなる発明は、前記の粘着性樹脂組成物が、ポリプロピレン系樹脂を主成分とする基材層の片面に積層されてなることを特徴とする粘着フィルム。
である。
本発明の粘着フィルムは、保護フィルムとして、例えばプリズムなどの表面凹凸を有する被覆体に貼り合せても実用上充分な粘着力を有し、しかも粘着フィルム同士を重ねても粘着フィルム同士のブロッキングが少ないという利点を有している。
【００１０】
また、前記ポリプロピレン系樹脂を主成分とする基材層の粘着性樹脂組成物からなる粘着層とは反対面に離形層とが積層されてなることが好適である。
【００１１】
さらにまた、前記ポリプロピレン系樹脂を主成分とする基材層、粘着性樹脂組成物からなる粘着層、離形層とが共押出により積層されてなることが好適である。
【００１２】
さらにまた、前記粘着層中のスチレン系エラストマーの２３０℃・２．１６Ｋｇｆにおけるメルトフローレート（ＭＦＲ）が０．５〜１０ｇ／１０分であることが好適である。
【００１３】
さらにまた、前記基材層中のポリプロピレン系樹脂の２３０℃・２．１６Ｋｇｆにおけるメルトフローレート（ＭＦＲ）が１．０〜１５ｇ／１０分であることが好適である。
【００１４】
さらにまた、前記粘着フィルムがプリズムシート被覆用であることが好適である。
【００１５】
さらにまた、前記粘着フィルムが自己粘着性であることが好適である。
【発明の効果】
【００１６】
本発明による粘着剤は、押出機による共押出を行った場合に粘着剤を基材層上に延展不足を生じることなく積層可能であり、しかも粘着フィルム同士を重ねても粘着フィルム同士のブロッキングが少ないという利点を有する。
本発明の粘着フィルムは例えば、プリズムシート等のようなフィルムとの接触面積が小さい被着体に保護フィルムとして貼付けた際に、十分な粘着力を有し有用である。
【発明を実施するための最良の形態】
【００１７】
以下、本発明の粘着剤及び粘着フィルムの実施の形態を説明する。
【００１８】
（粘着性樹脂組成物）
本発明の粘着剤を構成する樹脂組成物としては、スチレン系エラストマー、粘着付与樹脂、ポリオレフィン系樹脂を所定の割合で混合されたものが、ポリプロピレン系樹脂を主成分とする基材層に共押出で積層される際の延展性が良好であり、フィードブロック法で積層する場合、粘着層がフィルム幅方向の端部で廻り込みを起こし難く、得られた粘着フィルムの被覆体への自己粘着力を発現する上で好ましい。
【００１９】
（スチレン系エラストマー）
スチレン系エラストマーは、スチレン−ブタジエン−スチレン、スチレン−イソプレン−スチレン、スチレン−エチレン／ブチレン共重合体−スチレン、スチレン−エチレン／プロピレン共重合体−スチレン等のＡ−Ｂ−Ａ型ブロックポリマー、スチレン−ブタジエン、スチレン−イソプレン、スチレン−エチレン／ブチレン共重合体、スチレン−エチレン／プロピレン共重合体等のＡ−Ｂ型ブロックポリマー、スチレン−ブタジエンラバー等のスチレン系ランダム共重合体およびそれらの水素添加体を挙げることができる。
【００２０】
本発明において用いられるスチレン系エラストマーの水素添加物とは、上記スチレン系エラストマーの共役ジエン由来の二重結合が水素添加により部分的にもしくは完全に飽和されているもののことを言う。飽和度としては、好ましくは８０モル％以上であり、より好ましくは９０モル％以上であり、特に好ましくは９５〜１００モル％である。上記飽和度が８０モル％未満であると、粘着剤層の耐候性や耐熱性が不十分となることがある。
【００２１】
スチレン系エラストマー中のスチレン成分は５重量％以上、１５重量％以下であることが望ましい。５重量％未満であるとレジン作成時の造粒が困難となり、１５重量％を超えると粘着力が低下し、必要とする粘着力を得ることが難しくなる。なお、粘着力は粘着付与樹脂の添加量を増やすことで上げることができるが、その分共押出時の粘着層の延展性が悪化する。また、フィードブロック法で積層する場合、粘着層がフィルム幅方向の端部で廻り込みを起こし易くなる。必要とする粘着力を発現し、かつ共押出時に粘着層の延展性を良好なものとし粘着層がフィルム幅方向の端部で廻り込みを起こし難くするためには、スチレン系エラストマー中のスチレン成分が好ましくは１０重量％以上、１３重量％以下である。
【００２２】
使用する使用するスチレン系エラストマーの２３０℃・２．１６Ｋｇｆにおけるメルトフローレート（ＭＦＲ）は、０．５〜１０ｇ／１０分の範囲が好ましく、２．０〜８．０ｇ／１０分の範囲が製膜性の点でより好ましい。
【００２３】
（粘着付与樹脂）
粘着付与樹脂は、例えば脂肪族炭化水素樹脂、芳香族炭化水素樹脂、テルペン樹脂、クマロン・インデン樹脂、スチレン系樹脂、ロジン樹脂等を挙げることができる。
【００２４】
樹脂組成物における粘着付与樹脂の含有量は、スチレン成分が５重量％以上、１５重量％以下のスチレン系エラストマー１００重量部に対し、２重量部以上、１０重量部未満であることが望ましい。粘着付与樹脂の含有量が２重量部未満であると粘着力向上は見込めない。粘着付与樹脂の含有量を１０重量部以上に増やし過ぎると溶融押出を行う場合、溶融粘度が著しく低下する。
溶融粘度が低い粘着層を２３０℃・２．１６Ｋｇｆにおけるにおけるメルトフローレート（ＭＦＲ）が１５（ｇ／１０分）未満のポリプロピレン系樹脂を基材層として共押出により積層する場合、基材層と粘着層の間の溶融粘度差により、粘着層が基材層に対し延展され難く、時間がかかる問題が生じる。また、フィードブロック法で積層する場合、粘着層が基材層に延展された後も、基材層よりも粘着層の溶融粘度が低いため、徐々にフィルム幅方向の端部で粘着層の廻り込みが発生し端部が粘着層のみとなることで、フィルム端部が製膜機に粘着する等のトラブルの原因となることもある。しかも粘着フィルムをロール状に巻いた後、再び巻き出す際にブロッキングが生じやすいという問題もある。また被覆体を汚染する恐れもある。粘着付与樹脂の含有量は好ましくは４重量％以上、９重量％以下である。
【００２５】
（ポリオレフィン系樹脂）
ポリオレフィン系樹脂は特に限定されず、結晶性ポリプロピレン、プロピレンと少量のαオレフィンとの共重合、低密度ポリエチレン、高密度ポリエチレン、エチレンと少量のαオレフィンとの共重合体、エチレンと酢酸ビニルとの共重合体等が挙げられる。中でもポリプロピレン系樹脂は基材層がポリプロピレン系樹脂で構成されるため、溶融粘度等の関係からも好適に用いることができる。
使用する使用するポリオレフィン系樹脂の２３０℃・２．１６Ｋｇｆにおけるメルトフローレート（ＭＦＲ）は、０．５〜１０ｇ／１０分の範囲が好ましく、２．０〜８．０ｇ／１０分の範囲が製膜性の点でより好ましい。
【００２６】
樹脂組成物におけるポリオレフィン系樹脂の含有量は、スチレン成分が５重量％以上、１５重量％以下のスチレン系エラストマー１００重量部に対し、２重量部以上、１０重量部未満の範囲である。１０重量部以上であると粘着力が低下し表面凹凸を有する被覆体に充分な粘着力が得られず、かつ延展性も劣る。２重量部未満であるとフィルムをロール状態で保管し、その後フィルムを繰出す際にも、ブロッキングが生じてフィルムが部分的に伸長したり、変形する等の問題が生じる。ポリオレフィン系樹脂の含有量は好ましくは４重量％以上、９重量％以下である。
【００２７】
また、粘着剤に使用する粘着付与樹脂は、種類によっては粉体を一部含む場合があり、押出時に押出機を汚す物もある。このような問題は粘着付与樹脂をポリオレフィン系樹脂とマスターバッチ化して使用することで改善されるため、粘着付与樹脂とポリオレフィン系樹脂とをマスターバッチ化して使用するほうが好ましい。
【００２８】
本発明で用いられる粘着剤中には、本発明の課題達成を阻害しない範囲で必要に応じて、架橋剤、粘着性付与剤、無機もしくは有機充填剤、軟化剤、可塑剤、界面活性剤、カップリング剤、消泡剤、帯電防止剤、難燃剤等の各種添加剤の１種もしくは２種以上が添加されていても良いが、粘着剤層や得られる表面保護フィルムの透明性を阻害しない添加剤を選択して用いることが好ましい。
【００２９】
（粘着フィルム）
粘着剤層として、上記粘着剤を用いて、ポリプロピレン系樹脂を主成分とする基材層に共押出で積層された粘着フィルムは、粘着剤層が基材層に十分に延展される。さらにプリズム等の被着体への粘着力を十分に有し、しかも粘着フィルム同士を重ねても粘着フィルム同士のブロッキングが少ないという利点を有する。
【００３０】
本発明の粘着フィルムの粘着力は２３℃において、プリズムシートに対し３〜５０ｃＮ／２５ｃｍの範囲であることが、プリズムシートの保護性能の点から好ましい。粘着力が３ｃＮ／２５ｃｍ未満であるとプリズムシートを保護する際にめくれ等が生じ、保護フィルムとしての機能を担えない。一方、粘着力が５０ｃＮ／２５ｃｍを超えるとプリズムシートからフィルムを剥離する際にスムーズに剥離できない恐れがある。粘着力は粘着層の樹脂組成や厚みなどを変更するにより、粘着力を適宜設定することが可能である。
【００３１】
本発明の粘着フィルムの粘着面の離型面に対する剥離力は２３℃において、１００ｃＮ／２５ｃｍ以下の範囲であることが、粘着フィルムをロール形態とした際のフィルムの繰出し性の点から好ましい。剥離力が１００ｃＮ／２５ｃｍを超えると粘着フィルムをロール形態とした際のフィルムの繰出しにフィルムが部分的に伸長したり、変形する等の問題が生じる。剥離力は離型層に表面凹凸を形成し、ロールとして巻き取る際に粘着面と離型面との接触面積を変更することで、適宜設定することができる。また、離型層中にフッ素系樹脂、シリコーン系樹脂、４−メチル−１−ペンテン等の表面自由エネルギーを下げる効果を持つ樹脂を添加することでも、剥離力を下げることが可能である。
【００３２】
本発明の粘着フィルムは、公知の添加剤を必要に応じて含有させたりすることができる。例えば、滑剤、ブロッキング防止剤、熱安定剤、酸化防止剤、帯電防止剤、耐光剤、耐衝撃改良剤などを含有させたりしても良い。
但し、粘着層表面の低分子量物質を１ｍｇ／ｍ２未満にすることが好ましい。
ここで、粘着層表面の低分子量物質の測定は、次の手順にて実施した。粘着層表面をエタノール等の粘着層を構成する樹脂を侵食しない有機溶剤を用いて洗浄後、その洗浄液から有機溶剤をエバポレーター等で除去した後、その残渣を秤量して求めた数値を洗浄した粘着層表面の表面積で割り、求めた。ここで、残渣が１ｍｇ／ｍ２以上存在すると粘着層表面と被着体表面の間に異物が存在する事となり、接触面積を減らし、ファンデルワールス力を低下させる原因となる為、粘着力が低下し好ましくない。添加剤を添加する場合は、高分子型等の添加剤を選択したり、添加量及び添加方法を検討するなどして、粘着層への移行、転写がない様にすることが必要である。
【００３３】
（基材層）
本発明の粘着フィルムは、ポリプロピレン系樹脂を主成分とする基材層を必要とし、ここで用いるポリプロピレン系樹脂としては、結晶性ポリプロピレン、プロピレンと少量のαオレフィンとのランダム共重合、ブロック共重合体等を挙げることができ、さらに詳しくは、結晶性ポリプロピレン樹脂として、通常の押出成形などで使用するｎ−へプタン不溶性のアイソタクチックのプロピレン単独重合体又はプロピレンを６０重量％以上含有するポリプロピレンと他のα−オレフィンとの共重合体を挙げることができ、このプロピレン単独重合体あるいはプロピレンと他のα−オレフィンとの共重合体を、単独又は混合して使用することができる。
ここで、ｎ−ヘプタン不溶性とは、ポリプロピレンの結晶性を指標すると同時に安全性を示すものであり、本発明では、昭和５７年２月厚生省告示第２０号によるｎ−ヘプタン不溶性（２５℃、６０分抽出した際の溶出分が１５０ｐｐｍ以下〔使用温度が１００℃を超えるものは３０ＰＰｍ以下〕）に適合するものを使用することが好ましい態様である。
【００３４】
プロピレンと他のα−オレフィンとの共重合体のα−オレフィン共重合成分としては、炭素数が２〜８のα−オレフィン、例えば、エチレンあるいは１−ブテン、１−ペンテン、１−ヘキセン、４−メチル−１−ペンテンなどのＣ４以上のα−オレフィンが好ましい。
ここで共重合体とは、プロピレンに上記に例示されるα−オレフィンを１種又は２種以上重合して得られたランダム又はブロック共重合体であることが好ましい。
上記理由から、使用するポリプロピレン系樹脂の２３０℃・２．１６Ｋｇｆにおけるメルトフローレート（ＭＦＲ）は、１．０〜１５ｇ／１０分の範囲が好ましく、２．０〜１０．０ｇ／１０分の範囲がより好ましい。
また、プロピレンと他のα−オレフィンとの共重合体を２種以上混合して使用することもできる。
またさらに、本発明で得られたフィルムを製品加工する際に出た屑フィルムを回収原料として再造粒し、基材層に添加することもできる。回収原料を使用することにより、生産コストを抑えることが可能である。
【００３５】
本発明の粘着フィルムにおける粘着層の基材層に対する延展性は９０％以上であることが好ましい。粘着層の延展性が低いと樹脂を置換する際に多大な時間がかかり、操業性が悪化する。また、粘着層を数μｍオーダーで積層させる際にフィルムの幅方向に厚みムラが発生しやすくなるという問題がある。粘着層の延展性は９０％以上であることが好ましく、９３％以上であるとより好ましく、９５％以上であると特に好ましい。
【００３６】
本発明の粘着フィルムにおける粘着層の基材層に対する廻り込み率は３％以下であることが好ましい。粘着層の廻り込み率が高いとフィルム端部が粘着層のみとなり、製膜機に粘着する等のトラブルが発生し操業性が悪化する。粘着層の基材層に対する廻り込み率は２．５％以下であるとより好ましい。
【００３７】
本発明の粘着フィルムにおける粘着層の厚さは、１μｍ以上、３０μｍ未満であることが好ましい。
粘着フィルムの厚さが１μｍ未満であると、共押出による安定製膜が困難となり、３０μｍ以上であると、コストの面で不利なフィルムとなる。
このとき、粘着力を大きくする場合は、その粘性を考慮し、厚みを大きくするのが好ましい。粘着層の厚みを大きくすることにより、被着体との接触面積が大きくなりやすい。
粘着層の厚さは、２μｍ以上、２０μｍ以下であることが好ましく、さらに３μｍ以上、１５μｍ以下が好ましく、特に４μｍ以上、８μｍ以下が好ましい。
【００３８】
本発明の粘着フィルムにおける基材層の厚さは、５μｍ以上、１００μｍ未満であることが好ましく、１５μｍ以上、２５μｍ未満であることがさらに好ましい。
粘着フィルムの厚さが５μｍ未満であると、腰感が弱くなり、保護フィルムとして被覆体に貼り付けた際にシワ等が入りやすく、粘着力が十分に得られないという問題があり、１００μｍ以上であるとコストの面で不利なフィルムとなる。
【００３９】
（離形層）
本発明の粘着フィルムは、基材層の片面に積層された粘着層とは反対面に離形層を形成するのが好ましい。そうすることよってブロッキングをさらに抑えることができる。
本発明の粘着層の樹脂組成を鑑みると、離型層表面の平均表面粗さＳＲａを０．４０μｍ以上とするのが好ましい。表面の平均表面粗さはＳＲａで０．８５０μｍ以下となる様な表面にすることがさらに好ましく、さらに０．５００μｍ以上、０．７００μｍ以下が特に好ましい。
離形層の厚さは、１μｍ以上、３０μｍ未満であることが好ましく、３〜１０μｍが特に好ましい。
【００４０】
上記のような表面凹凸を形成するには、プロピレン−エチレンブロック共重合体を使用することによって、マット状に表面が荒れた層を形成することができる。また、ホモポリプロピレンにポリエチレン系樹脂を混合することによっても同様の効果が期待できる。加えて、プロピレン−エチレンブロック共重合体にポリエチレン系樹脂を混合することによりさらに表面が荒れた層を形成させることができる。
マット状の表面を得るのに好適な樹脂としては、具体的には日本ポリプロピレン（株）製「ＢＣ４ＦＣ」などのプロピレン−エチレンブロック共重合体を例示することが出来る。
【００４１】
本発明の粘着フィルムはロールの形態とするのが取り扱いの上で好適である。
フィルムロールの幅および巻長の上限は特に制限されるものではないが、取扱いのしやすさから、一般的には幅１．５ｍ以下、巻長はフィルム厚み３０μｍの場合に６０００ｍ以下が好ましい。また、巻取りコアとしては、通常、３インチ、６インチ、８インチ等のプラスチックコアや金属製コアを使用することができる。
また、加工の適性から長さ２００ｍ以上、幅４５０ｍｍ以上の寸法で巻き取ったフィルムロールであることが好ましい。
【００４２】
本発明の粘着剤を使用した粘着フィルムは、特に、光学用途に用いられているプリズムシートのプリズム型のレンズ部の外表面を保護するために好適にもちいることができる。また、合成樹脂板（例えば建築資材用）、ステンレス板（例えば、建築資材用）、アルミ板、化粧合板、鋼板、ガラス板、家電製品、精密機械および、製造時の自動車ボディーの表面を保護するため、物品を積み重ねたり、保管したり、輸送したり、製造工程で搬送する際の傷付きから保護するため、ならびに、物品を二次加工する（たとえば、曲げ加工やプレス加工）際の傷付きから保護する場合にも用いることができる。
【実施例】
【００４３】
次に実施例をあげて本発明をさらに説明する。但し、本発明は、その要旨を逸脱しない限り下記の実施例に限定されるものではない。なお、以下の実施例、比較例における物性の評価方法は以下の通りである。
【００４４】
（１）粘着層の基材層への延展性の評価
３層Ｔダイ（フィードブロック型、リップ幅８５０ｍｍ、リップギャップ１ｍｍ）内で粘着層樹脂を４０ｍｍφ単軸押出し機にて１５Ｋｇ／時の吐出量で、基材層樹脂を９０ｍｍφ単軸押出し機にて１５Ｋｇ／時の吐出量で、離型層樹脂を６０ｍｍφ単軸押出し機にて５Ｋｇ／時の吐出量でそれぞれ共押出しする。押出したフィルムを温度３０℃のキャスティングロールへ２０ｍ／分速度で引取ることにより、６５０ｍｍ幅の未延伸フィルムが得られる。粘着層樹脂を４０ｍｍφ単軸押出し機に投入し、その樹脂の代わり始めから３０分経過後の基材層への粘着層の延展率を測定した。
延展率＝粘着層の積層幅（ｍｍ）／６５０（ｍｍ）×１００（％）
【００４５】
（２）粘着層の基材層への廻り込み性の評価
３層Ｔダイ（フィードブロック型、リップ幅８５０ｍｍ、リップギャップ１ｍｍ）内で粘着層樹脂を４０ｍｍφ単軸押出し機にて１５Ｋｇ／時の吐出量で、基材層樹脂を９０ｍｍφ単軸押出し機にて１５Ｋｇ／時の吐出量で、離型層樹脂を６０ｍｍφ単軸押出し機にて５Ｋｇ／時の吐出量でそれぞれ共押出しする。押出したフィルムを温度３０℃のキャスティングロールへ２０ｍ／分速度で引取ることにより、６５０ｍｍ幅の未延伸フィルムが得られる。粘着層樹脂を４０ｍｍφ単軸押出し機に投入し、その樹脂の代わり始めから１２０分経過後の基材層への粘着層のフィルム幅方向の両端の廻り込み率を測定した。
廻り込み率＝粘着層がフィルム幅方向の両端に廻り込んだ幅（ｍｍ）／６５０（ｍｍ）×１００（％）
【００４６】
（３）粘着性の評価
ＪＩＳ−Ｚ−０２３７（２０００）粘着テープ・粘着シート試験方法に準拠して下記の方法にて測定した。
被着体として、アクリル板（三菱レイヨン（株）製：アクリライト３ｍｍ厚）５０ｍｍ×１５０ｍｍ、表面処理状態の異なる２種類のプリズムシート（レンズ部は三角柱からなり、三角柱の高さは２５μｍ、三角柱の幅は５０μｍ）５０ｍｍ×１５０ｍｍを準備し、試験片として、フィルム製造時の巻き取り方向に１５０ｍｍ、それとは直交する方向に２５ｍｍの試験片を切り出し、質量２０００ｇのゴムロール（ローラ表面のスプリング硬さ８０Ｈｓ、厚さ６ｍｍのゴム層で被覆された、幅４５ｍｍ、直径（ゴム層を含む）９５ｍｍのもの）を用いて、被着体と試験片を５ｍｍ／秒の速さで、１往復させて圧着した。圧着後、温度２３℃、相対湿度６５％の環境下で３０分放置したものを（株）島津製作所製「オートグラフ」（ＡＧＳ−Ｊ）を用いて、３００ｍｍ／分の速度で１８０度剥離した際の抵抗値を粘着力［ｃＮ／２５ｍｍ］とした。１８０度剥離とは、剥離時の抵抗値を測定する際のアクリル板とフィルムの剥離角度を１８０度に保持することを意味する。
測定の際は測定試料のつかみ代として厚み１９０μｍ、サイズ２５ｍｍ×１７０ｍｍのポリエステルシートを準備し、上記、粘着フィルムとアクリル板を圧着した測定試料の粘着フィルム側の端に、のり代１５ｍｍの幅でセロハンテープにて貼り付けて、測定の際のつかみ代とした。測定試料の模式図を図１に示す。測定は一つのサンプルに関して３回実施し、その平均値をそのサンプルの粘着力とした。
【００４７】
（４）耐ブロッキング性の評価
耐ブロッキング性の評価として、下記のように粘着フィルムの離形層と粘着層の剥離力を測定した。
アクリル板（三菱レイヨン（株）製：アクリライト３ｍｍ厚）５０ｍｍ×１５０ｍｍ全面に両面接着テープ（日東電工（株）製：Ｎｏ５３５Ａ）を貼付け、両面接着テープの他面に試験片の粘着面が来るように１５０ｍｍ（フィルム製造時の巻き取り方向）×５０ｍｍ（フィルム製造時の巻き取り方向とは直交方向）試験片を貼付けた。
新たに試験片として、フィルム製造時の巻き取り方向に１５０ｍｍ、それとは直交する方向に２５ｍｍの試験片を切り出し、その粘着面とアクリル板に両面接着テープを介し貼付けた試験片の離型面を重ね合わせた後、質量２０００ｇのゴムロール（ローラ表面のスプリング硬さ８０Ｈｓ、厚さ６ｍｍのゴム層で被覆された、幅４５ｍｍ、直径（ゴム層を含む）９５ｍｍのもの）を用いて、離型面と試験片を５ｍｍ／秒の速さで、１往復させて圧着した。圧着後、温度２３℃、相対湿度６５％の環境下で３０分放置したものを（株）島津製作所製「オートグラフ」（ＡＧＳ−Ｊ）を用いて、３００ｍｍ／分の速度で１８０度剥離した際の抵抗値を剥離力［ｃＮ／２５ｍｍ］とした。
測定の際は測定試料のつかみ代として厚み１９０μｍ、サイズ２５ｍｍ×１７０ｍｍのポリエステルシートを準備し、１５０ｍｍ×２５ｍｍの試験片の端に、のり代１５ｍｍの幅でセロハンテープにて貼り付けて、測定の際のつかみ代とした。測定は一つのサンプルに関して３回実施し、その平均値をそのサンプルの剥離力とした。
【００４８】
（５）平均表面粗さの測定
（株）小阪研究所製の接触式三次元中心面表面粗計（型式ＥＴ−３０ＨＫ）を用いて、離型層の表面の中心面平均粗さ（ＳＲａ）を次の条件で触針法により測定した。条件は下記の通りであり、３回の測定の平均値をもって値とした。
触針先端半径：０．５μｍ
触針圧：２０ｍｇ
カットオフ値：８０μｍ
測定長：１０００μｍ
測定速度：１００μｍ／秒
測定間隔：２μｍ
【００４９】
（６）取り扱い性
得られたフィルムをロールとし、ロールからフィルムを繰出す際にフィルムの抵抗が小さいものを○、大きいものを×とした。
【００５０】
［実施例１］
（基材層の作成）
ポリプロピレン系樹脂（住友化学製：ＦＳ２０１１ＤＧ３、ＭＦＲ：２．５ｇ／１０ｍｉｎ）１００ｗｔ％を９０ｍｍφ単軸押出し機にて溶融押出しして基材層とした。
（粘着層の作成）
スチレン系エラストマー（旭化成ケミカルズ製：タフテックＨ１２２１、スチレン共重合比１２ｗｔ％、ＭＦＲ：４．５ｇ／１０ｍｉｎ）１００重量部に対して、ポリプロピレン系樹脂（住友化学製：ＦＳ２０１１ＤＧ３、ＭＦＲ：２．５ｇ／１０ｍｉｎ）８．８重量部と石油樹脂（荒川化学製：アルコンＰ１２５）８．８重量部を混合したものを、４０ｍｍφ単軸押出し機にて溶融押出しして粘着層とした。
（離型層の作成）
プロピレン−エチレンブロックコポリマー（日本ポリプロピレン製：ＢＣ４ＦＣ）１００ｗｔ％を６５ｍｍφ単軸押出し機にて溶融押出しして離型層とした。
（フィルムの作成）
基材層、粘着層、離型層それぞれが各押出し機にて溶融された状態のまま、２５０℃の３層Ｔダイ（フィードブロック型、リップ幅８５０ｍｍ、リップギャップ１ｍｍ）内で積層押出しを行った。押出したフィルムを温度３０℃のキャスティングロールへ２０ｍ／ｍｉｎ速度で引取り、冷却固化して基材層厚みが１８μｍ、粘着層厚みが６μｍ、離型層厚みが６μｍの３種３層未延伸フィルムを得た。
【００５１】
［実施例２］
粘着層、離型層は実施例１のまま、基材層を下記の内容に変更して、実施例１と同様の製法で３種３層の未延伸フィルムを得た。
（基材層の作成）
ホモポリプロピレン樹脂（住友化学製：ＦＬＸ８０Ｅ４、ＭＦＲ：７．５ｇ／１０ｍｉｎ）１００ｗｔ％を９０ｍｍφ単軸押出し機にて溶融押出しして基材層とした。
【００５２】
［実施例３］
基材層、離型層は実施例１のまま、粘着層を下記の内容に変更して、実施例１と同様の製法で３種３層の未延伸フィルムを得た。
（粘着層の作成）
スチレン系エラストマー（旭化成ケミカルズ製：タフテックＨ１２２１、スチレン共重合比１２ｗｔ％、ＭＦＲ：４．５ｇ／１０ｍｉｎ）１００重量部に対して、石油樹脂（荒川化学製：アルコンＰ１２５）３．２重量部とポリプロピレン系樹脂（住友化学製：ＦＳ２０１１ＤＧ３、ＭＦＲ：２．５ｇ／１０ｍｉｎ）３．２重量部を混合したものを、４０ｍｍφ単軸押出し機にて溶融押出しして粘着層とした。
【００５３】
［実施例４］
基材層、離型層は実施例１のまま、粘着層を下記の内容に変更して、実施例１と同様の製法で３種３層の未延伸フィルムを得た。
（粘着層の作成）
スチレン系エラストマー（旭化成ケミカルズ製：タフテックＨ１２２１、スチレン共重合比１２ｗｔ％、ＭＦＲ：４．５ｇ／１０ｍｉｎ）１００重量部に対して、石油樹脂（荒川化学製：アルコンＰ１２５）８．８重量部とポリプロピレン系樹脂（住友化学製：ＷＦ８３６ＤＧ３：、ＭＦＲ：７．０ｇ／１０ｍｉｎ）８．８重量部を混合したものを、４０ｍｍφ単軸押出し機にて溶融押出しして粘着層とした。
【００５４】
［実施例５］
離型層は実施例１のまま、粘着層を下記の内容に変更して、実施例１と同様の製法で３種３層の未延伸フィルムを得た。
（粘着層の作成）
スチレン系エラストマー（旭化成ケミカルズ製：タフテックＨ１２２１、スチレン共重合比１２ｗｔ％、ＭＦＲ：４．５ｇ／１０ｍｉｎ）１００重量部に対して、石油樹脂（荒川化学製：アルコンＰ１２５）５．７重量部とポリプロピレン系樹脂（住友化学製：ＦＳ２０１１ＤＧ３、ＭＦＲ：２．５ｇ／１０ｍｉｎ）８．０重量部を混合したものを、４０ｍｍφ単軸押出し機にて溶融押出しして粘着層とした。
（基材層の作成）
ホモポリプロピレン樹脂（住友化学社製：ＦＬＸ８０Ｅ４、ＭＦＲ：７．５ｇ／１０ｍｉｎ）１００ｗｔ％を９０ｍｍφ単軸押出し機にて溶融押出しして基材層とした。
【００５５】
［比較例１］
基材層、離型層は実施例１のまま、粘着層を下記の内容に変更して、実施例１と同様の製法で３種３層の未延伸フィルムを得た。
（粘着層の作成）
スチレン系エラストマー（旭化成ケミカルズ製：タフテックＨ１２２１、スチレン共重合比１２ｗｔ％、ＭＦＲ：４．５ｇ／１０ｍｉｎ）１００重量部に対して、石油樹脂（荒川化学製：アルコンＰ１２５）１７．６重量部を混合したものを、４０ｍｍφ単軸押出し機にて溶融押出しして粘着層とした。
【００５６】
［比較例２］
基材層、離型層は実施例１のまま、粘着層を下記の内容に変更して、実施例１と同様の製法で３種３層の未延伸フィルムを得た。
（粘着層の作成）
スチレン系エラストマー（旭化成ケミカルズ製：タフテックＨ１２２１、スチレン共重合比１２ｗｔ％、ＭＦＲ：４．５ｇ／１０ｍｉｎ）１００重量部に対して、石油樹脂（荒川化学製：アルコンＰ１２５）２１．４重量部とポリプロピレン系樹脂（住友化学製：ＦＳ２０１１ＤＧ３、ＭＦＲ：２．５ｇ／１０ｍｉｎ）２１．４重量部を混合したものを、４０ｍｍφ単軸押出し機にて溶融押出しして粘着層とした。
【００５７】
［比較例３］
基材層、離型層は実施例１のまま、粘着層を下記の内容に変更して、実施例１と同様の製法で３種３層の未延伸フィルムを得た。
（粘着層の作成）
スチレン系エラストマー（旭化成ケミカルズ製：タフテックＨ１２２１、スチレン共重合比１２ｗｔ％、ＭＦＲ：４．５ｇ／１０ｍｉｎ）１００重量部に対して、ポリプロピレン系樹脂（住友化学製：ＦＳ２０１１ＤＧ３、ＭＦＲ：２．５ｇ／１０ｍｉｎ）１７．６重量部を混合したものを、４０ｍｍφ単軸押出し機にて溶融押出しして粘着層とした。
【００５８】
［比較例４］
離型層は実施例１のまま、粘着層と基材層を下記の内容に変更して、実施例１と同様の製法で３種３層の未延伸フィルムを得た。
（粘着層の作成）
スチレン系エラストマー（旭化成ケミカルズ製：タフテックＨ１２２１、スチレン共重合比１２ｗｔ％、ＭＦＲ：４．５ｇ／１０ｍｉｎ）１００重量部に対して、石油樹脂（荒川化学製：アルコンＰ１２５）１７．６重量部を混合したものを、４０ｍｍφ単軸押出し機にて溶融押出しして粘着層とした。
（基材層の作成）
ホモポリプロピレン樹脂（住友化学製：ＦＬＸ８０Ｅ４、ＭＦＲ：７．５ｇ／１０ｍｉｎ）１００ｗｔ％を９０ｍｍφ単軸押出し機にて溶融押出しして基材層とした。
【００５９】
［比較例５］
基材層、離型層は実施例１のまま、粘着層を下記の内容に変更して、実施例１と同様の製法で３種３層の未延伸フィルムを得た。
（粘着層の作成）
スチレン系エラストマー（旭化成ケミカルズ製：タフテックＨ１２２１、スチレン共重合比１２ｗｔ％、ＭＦＲ：４．５ｇ／１０ｍｉｎ）１００重量部に対して、石油樹脂（荒川化学製：アルコンＰ１２５）６．４重量部を混合したものを、４０ｍｍφ単軸押出し機にて溶融押出しして粘着層とした。
【００６０】
［比較例６］
基材層、離型層は実施例１のまま、粘着層を下記の内容に変更して、実施例１と同様の製法で３種３層の未延伸フィルムを得た。
（粘着層の作成）
スチレン系エラストマー（旭化成ケミカルズ製：タフテックＨ１２２１、スチレン共重合比１２ｗｔ％、ＭＦＲ：４．５ｇ／１０ｍｉｎ）１００重量部に対して、石油樹脂（荒川化学製：アルコンＰ１２５）６．３重量部とポリプロピレン系樹脂（住友化学製：ＦＳ２０１１ＤＧ３、ＭＦＲ：２．５ｇ／１０ｍｉｎ）１８．８重量部を混合したものを、４０ｍｍφ単軸押出し機にて溶融押出しして粘着層とした。
【００６１】
［比較例７］
基材層、離型層は実施例１のまま、粘着層を下記の内容に変更して、実施例１と同様の製法で３種３層の未延伸フィルムを得た。
（粘着層の作成）
スチレン系エラストマー（旭化成ケミカルズ製：タフテックＨ１２２１、スチレン共重合比１２ｗｔ％、ＭＦＲ：４．５ｇ／１０ｍｉｎ）１００重量部に対して、石油樹脂（荒川化学製：アルコンＰ１２５）１８．８重量部とポリプロピレン系樹脂（住友化学製：ＷＦ８３６ＤＧ３、ＭＦＲ：７．０ｇ／１０ｍｉｎ）６．３重量部を混合したものを、４０ｍｍφ単軸押出し機にて溶融押出しして粘着層とした。
【００６２】
［比較例８］  基材層、離型層は実施例１のまま、粘着層を下記の内容に変更して、実施例１と同様の製法で３種３層の未延伸フィルムを得た。
（粘着層の作成）
スチレン系エラストマー（旭化成ケミカルズ製：タフテックＨ１０６２、スチレン共重合比１８ｗｔ％、ＭＦＲ：４．５ｇ／１０ｍｉｎ）１００重量部に対して、石油樹脂（荒川化学製：アルコンＰ１２５）８．８重量部とポリプロピレン系樹脂（住友化学製：ＦＳ２０１１ＤＧ３、ＭＦＲ：２．５ｇ／１０ｍｉｎ）８．８重量部を混合したものを、４０ｍｍφ単軸押出し機にて溶融押出しして粘着層とした。
【００６３】
上記結果を表１、２、３に示す。
【００６４】
【表１】
2012131978.tif 000002
【００６５】
【表２】
2012131978.tif 000003
【００６６】
【表３】
2012131978.tif 000004
【００６７】
表１から明らかなように実施例１〜５で得られたフィルムは、フィルム製膜時の延展性が良好で、保護フィルムとして使用した際に実用上充分な粘着力を有し、フィルムをロールとした際の取り扱い性も良好であった。
【００６８】
一方、比較例１及び４及び７で得られたフィルムは、フィルム製膜時の延展性が不充分であり、粘着層の回り込みが発生し、製膜性が必ずしも良好とは言えない結果なった。また、フィルムをロールとした際の取り扱い性に関しても必ずしも良好とは言えない結果なった。比較例２及び３及び６及び８で得られたフィルムは、被覆体であるプリズムシートに粘着力を示さず、実用上必要な粘着力を有していない結果となった。比較例５で得られたフィルムはフィルムをロールとした際の取り扱い性に関しても必ずしも良好とは言えない結果なった。このように比較例で得られたフィルムはいずれも品質が劣り、実用性が低いものであった。
【産業上の利用可能性】
【００６９】
本発明の粘着剤は、特に光学用途に用いられているプリズムシートのプリズム型のレンズ部の外表面を保護するための粘着フィルムに好適にもちいることができる。
また、合成樹脂板（例えば建築資材用）、ステンレス板（例えば、建築資材用）、アルミ板、化粧合板、鋼板、ガラス板、家電製品、精密機械および、製造時の自動車ボディーの表面を保護するため、物品を積み重ねたり、保管したり、輸送したり、製造工程で搬送する際の傷付きから保護するため、ならびに、物品を二次加工する（たとえば、曲げ加工やプレス加工）際の傷付きから保護する場合にも好適に用いることができ、産業界に寄与することが大である。
【図面の簡単な説明】
【００７０】
【図１】測定試料の模式図である。
【図１】
2012131978.tif 000005